内部集電体、負極活物質層、電解質層、及び正極活物質層を備え、所定形状の水平断面を有し、長手方向に伸びた電極組立体と、前記電極組立体の外面に巻回されたワイヤ状の外部集電体とを備えるケーブル型二次電池。前記内部集電体は、ステンレススチール、アルミニウム、ニッケル、チタン、焼成炭素、銅;カーボン、ニッケル、チタンまたは銀で表面処理したステンレススチール;アルミニウム‐カドミウム合金;導電材で表面処理した非伝導性高分子;もしくは伝導性高分子;から製造されたことを特徴とする請求項1に記載のケーブル型二次電池。前記外部集電体は、ステンレススチール、アルミニウム、ニッケル、チタン、焼成炭素、銅;カーボン、ニッケル、チタンまたは銀で表面処理したステンレススチール;アルミニウム‐カドミウム合金;導電材で表面処理した非伝導性高分子;もしくは伝導性高分子;から製造されたことを特徴とする請求項1に記載のケーブル型二次電池。前記導電材は、ポリアセチレン、ポリアニリン、ポリピロール、ポリチオフェン、ポリ窒化硫黄、酸化インジウムスズITO、銀、パラジウム、及びニッケルのうち選択された1種または2種以上の混合物であることを特徴とする請求項2または3に記載のケーブル型二次電池。前記伝導性高分子は、ポリアセチレン、ポリアニリン、ポリピロール、ポリチオフェン、及びポリ窒化硫黄のうち選択された1種の化合物または2種以上の混合物である高分子であることを特徴とする請求項2または3に記載のケーブル型二次電池。前記負極活物質層は、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体からなる群から選択された何れか1つの活物質粒子またはこれらのうち2種以上の混合物を含む活性物質から形成されることを特徴とする請求項1に記載のケーブル型二次電池。前記正極活物質層は、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるからなる群から選択された何れか1つの活物質粒子またはこれらのうち2種以上の混合物を含む活性物質から形成されることを特徴とする請求項1に記載のケーブル型二次電池。前記電解質層は、ポリエチレンオキシドPEO、ポリフッ化ビニリデンPVdF、ポリメタクリル酸メチルPMMA、ポリアクリロニトリルPANまたはポリ酢酸ビニルPVACのゲル型高分子電解質;およびPEO、ポリプロピレンオキシドPPO、ポリエチレンイミンPEI、ポリエチレンスルフィドPESまたはPVAcの固体電解質;のうち選択された電解質から形成されることを特徴とする請求項1に記載のケーブル型二次電池。前記電解質層は、リチウム塩をさらに含むことを特徴とする請求項1に記載のケーブル型二次電池。前記リチウム塩は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムのうち選択された1種または2種以上であることを特徴とする請求項9に記載のケーブル型二次電池。所定形状の水平断面を有し、長手方向に伸びる内部集電体、前記内部集電体を囲んで形成された負極活物質層、前記負極活物質層を囲んで充填した、イオンの通路である電解質層、及び前記電解質層を囲んで形成された正極活物質層を備える電極組立体と、前記電極組立体の外面に巻回されたワイヤ状の外部集電体とを備えるケーブル型二次電池。所定形状の水平断面を有し、長手方向に伸びる内部集電体、前記内部集電体を囲んで形成された正極活物質層、前記正極活物質層を囲んで充填した、イオンの通路である電解質層、及び前記電解質層を囲んで形成された負極活物質層を備える電極組立体と、前記電極組立体の外面に巻回されたワイヤ状の外部集電体とを備えるケーブル型二次電池。所定形状の水平断面を有し、長手方向に伸びる内部集電体と、前記内部集電体を囲んで形成された負極活物質層とを備える2以上の負極が平行に配置された内部電極、前記内部電極を囲んで充填した、イオンの通路である電解質層、及び前記電解質層を囲んで形成された正極活物質層を備える電極組立体と、前記電極組立体の外面に巻回されたワイヤ状の外部集電体とを備えるケーブル型二次電池。所定形状の水平断面を有し、長手方向に伸びる内部集電体と、前記内部集電体を囲んで形成された正極活物質層とを備える2以上の正極が平行に配置された内部電極、前記内部電極を囲んで充填した、イオンの通路である電解質層、及び前記電解質層を囲んで形成された負極活物質層を備える電極組立体と、前記電極組立体の外面に巻回されたワイヤ状の外部集電体とを備えるケーブル型二次電池。所定形状の水平断面を有し、長手方向に伸びる内部集電体と、前記内部集電体を囲んで形成された負極活物質層と、前記負極活物質層を囲んで形成されたイオンの通路である電解質層を備える2以上の負極が平行に配置された内部電極、及び前記電解質層を囲んで形成された正極活物質層を備える電極組立体と、前記電極組立体の外面に巻回されたワイヤ状の外部集電体とを備えるケーブル型二次電池。所定形状の水平断面を有し、長手方向に伸びる内部集電体と、前記内部集電体を囲んで形成された正極活物質層と、前記正極活物質層を囲んで形成されたイオンの通路である電解質層を備える2以上の正極が平行に配置された内部電極、及び前記電解質層を囲んで形成された負極活物質層を備える電極組立体と、前記電極組立体の外面に巻回されたワイヤ状の外部集電体とを備えるケーブル型二次電池。したがって、本発明が解決しようとする課題は、変形が容易でありながらも、二次電池の安定性及び優れた性能が維持可能であり、外部集電体の変形による短絡の恐れがない新しい線型構造の二次電池を提供することである。本発明のケーブル型二次電池は、内部集電体、負極活物質層、電解質層、及び正極活物質層を備え、所定形状の水平断面を有し、長手方向に伸びた電極組立体と、前記電極組立体の外面に巻回されたワイヤ状の外部集電体とを備える。集電体は、ステンレススチール、アルミニウム、ニッケル、チタン、焼成炭素、銅;カーボン、ニッケル、チタンまたは銀で表面処理したステンレススチール;アルミニウム‐カドミウム合金;導電材で表面処理した非伝導性高分子;もしくは伝導性高分子;から製造されたものが望ましい。このような導電材としては、ポリアセチレン、ポリアニリン、ポリピロール、ポリチオフェン、ポリ窒化硫黄、酸化インジウムスズITO、銀、パラジウム、及びニッケルなどを使用し得、伝導性高分子としては、ポリアセチレン、ポリアニリン、ポリピロール、ポリチオフェン、及びポリ窒化硫黄などを使用し得る。活物質層は、負極活物質のパターン層としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meからなる合金類;前記金属類Meの酸化物MeOx;及び前記金属類Meと炭素との複合体などからなるものを使用し得る。また、正極活物質のパターン層としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるを使用し得る。電解質層としては、PEO、PVdF、PMMA、PANまたはPVACを使用したゲル型高分子電解質;もしくは、ポリエチレンオキシドPEO、ポリプロピレンオキシドPPO、ポリエチレンイミンPEI、ポリエチレンスルフィドPESまたはポリビニルアセテートPVAcを使用した固体高分子電解質;などを使用し得る。本発明のケーブル型二次電池において、電解質層は、リチウム塩をさらに含み得る。リチウム塩としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用し得る。本発明の電極組立体の外面に巻回されたワイヤ状の外部集電体は、可撓性に優れているだけでなく、一定の程度の弾性を有していることから、これを備えたケーブル型二次電池の可撓性が向上する。また、外部から過度の力が本発明のケーブル型二次電池に加えられる場合にも、本発明のワイヤ状の外部集電体は、形態的特性上、折れたりするなどの過度の変形が少ないことから、内部集電体との接触による短絡の恐れが少ない。そして、電極組立体の外面に巻回されたワイヤ状の外部集電体は、弾性を有するので、外部の力による変形時に力を分散する役割を果たすことから、活物質層の変形が少なく、したがって活物質の脱離が予防できる。以下、本発明を図面を参照しながら詳しく説明する。本明細書及び図面に示された構成は本発明の最も望ましい一実施例に過ぎず、本発明の技術的思想の全てを代弁するものではないため、本出願時点においてこれらに代替できる多様な均等物と変形例があり得ることを理解しなければならない。本発明のケーブル型二次電池は、内部集電体、負極活物質層、電解質層、及び正極活物質層を備え、所定形状の水平断面を有し、長手方向に伸びた電極組立体と、前記電極組立体の外面に巻回されたワイヤ状の外部集電体とを備える。ここで、所定形状とは、特に形状を制限しないということであって、本発明の本質を損なわない何れの形状も可能であるという意味である。本発明のケーブル型二次電池は、所定形状の水平断面を有し、水平断面に対する長手方向に長く伸びた線型構造を有し、可撓性を持っていて変形自在である。本発明の電極組立体は、特にその形態を限定するのではなく、一般的な電気化学作用が可能であるように電極及び正極と負極との電極間にイオンの通路である電解質層を備える場合を意味し、内部集電体は、正極活物質層または負極活物質層と結合して内部電極を構成する。但し、外部電極を構成するために、電極組立体の外面に巻回されるワイヤ状の外部集電体と接触する電極組立体の最外面は活物質層からなるべきである。このような電極組立体の外面にワイヤ状の外部集電体を巻回し、電極組立体の最外面の活物質層と結合して外部電極を構成するようになる図1参照。既存のワイヤ状の集電体は、可撓性は優れていたが、活物質層との接触面積が少ないことから、外部集電体として使う場合に所望のレベルの伝導性が確保し難かった。しかし、本発明のように、電極組立体の外面にワイヤ状の集電体を巻回する場合には、活物質層との接触面積が十分広くなることから、一定のレベルの電池性能が保障される。このときの巻回されたワイヤ状の集電体は、その形態によって弾性を有することになり、全体的なケーブル型二次電池の可撓性を向上させる役割を果たす。また、外部から過度の力が本発明のケーブル型二次電池に加えられる場合にも、本発明のワイヤ状の外部集電体は、形態的特性上、折れたりするなどの過度の変形が少ないことから、内部集電体との接触による短絡の恐れが少ない。電極活物質層は、電極活物質、バインダー、及び導電材を備え、集電体と結合して電極を構成する。電極が外部の力によって折れるか酷く曲がるなどの変形が起こる場合には、電極活物質の脱離が発生するようになる。このような電極活物質の脱離によって電池の性能及び電池容量の低下が発生するようになる。しかし、本発明のケーブル型二次電池は、電極組立体の外面に巻回されたワイヤ状の外部集電体が弾性を有するので、外部の力による変形時に力を分散する役割を果たすことから、活物質層の変形が少なく、したがって活物質の脱離が予防できる。本発明の電極活物質層は、集電体を通じてイオンを移動させる作用をし、これらイオンの移動は、電解質層からのイオンの吸蔵及び電解質層へのイオンの放出を通じた相互作用による。前記集電体としては、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたものが望ましい。集電体は、活物質の電気化学反応によって生成された電子を集めるか、電気化学反応に必要な電子を供給する役割を果たすものであって、一般的に銅やアルミニウムなどの金属を使用する。特に、導電材で表面処理した非伝導性高分子または伝導性高分子から製造された高分子伝導体を使用する場合には、銅やアルミニウムのような金属を使用した場合よりも相対的に可撓性に優れている。また、金属集電体に代替して高分子集電体を使用することで、電池の軽量性が達成できる。このような導電材としては、ポリアセチレン、ポリアニリン、ポリピロール、ポリチオフェン、ポリ窒化硫黄、酸化インジウムスズITO、銀、パラジウム、及びニッケルなどを使用し得、伝導性高分子としては、ポリアセチレン、ポリアニリン、ポリピロール、ポリチオフェン、及びポリ窒化硫黄などを使用し得る。但し、集電体に使われる非伝導性高分子は、特に種類を限定しない。負極活物質パターン層20の非制限的な例としては、天然黒鉛、人造黒鉛、炭素質材料;リチウム含有チタン複合酸化物LTO;Si、Sn、Li、Zn、Mg、Cd、Ce、NiまたはFeである金属類Me;前記金属類Meからなる合金類;前記金属類Meの酸化物MeOx;及び前記金属類Meと炭素との複合体などからなるものを使用し得る。正極活物質層の非制限的な例としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群から選択された何れか一つであり、x、y及びzは、互いに独立して、酸化物組成元素の原子分率であって0≦x<05、0≦y<05、0≦z<05、xyz≦1であるなどからなるものを使用し得る。また、本発明のケーブル型二次電池において、電解質層は、内部電極を囲んで充填されており、このようなイオンの通路である電解質層は、PEO、PVdF、PMMA、PANまたはPVACを使用したゲル型高分子電解質;もしくは、ポリエチレンオキシドPEO、ポリプロピレンオキシドPPO、ポリエチレンイミンPEI、ポリエチレンスルフィドPESまたはポリビニルアセテートPVAcを使用した固体電解質などを使用する。固体電解質のマトリックスmatrixは、高分子またはセラミックスガラスを基本骨格にすることが望ましい。一般的な高分子電解質の場合には、イオン伝導度が充分であっても反応速度面においてイオンが非常に遅く移動する恐れがあるので、固体である場合よりは、イオンの移動が容易なゲル型高分子電解質を使用することが望ましい。ゲル型高分子電解質は機械的特性に優れていないので、これを補うために気孔構造の支持体または架橋高分子を含み得る。本発明の電解質層は分離膜としての役割が可能であるので、別途の分離膜を使用しなくても良い。本発明の電解質層は、リチウム塩をさらに含み得る。リチウム塩は、イオン伝導度及び反応速度を向上させることができ、これらの非制限的な例としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムを使用し得る。本発明は、保護被覆を備え、保護被覆は、絶縁体であって、空気中の水分及び外部衝撃から電極を保護するために外部集電体の外面に形成する。保護被覆としては通常の高分子樹脂を使用し得、一例として、PVC、HDPEまたはエポキシ樹脂を使用し得る。以下、一実施例によるケーブル型二次電池及びその製造方法を図1を参照しながら簡略に見てみる。一実施例によるケーブル型二次電池は、所定形状の水平断面を有し、長手方向に伸びる内部集電体10、前記内部集電体を囲んで形成された負極活物質層20、前記負極活物質層を囲んで充填した、イオンの通路である電解質層30、及び前記電解質層を囲んで形成された正極活物質層40を備える電極組立体と、前記電極組立体の外面に巻回されたワイヤ状の外部集電体50とを備える。まず、線型のワイヤ状の負極集電体10を用意し、該負極集電体10の表面に負極活物質層20をコーティングする。このようなコーティング方法としては、一般的なコーティング方法が適用可能であり、具体的には、電気メッキelectroplatingまたは陽極酸化処理anodicoxidationprocess方法が使用可能であるが、一定の間隔を維持するために活物質を含む電極スラリーを押出機を通じて圧出コーティングする方法を使用して製造することが望ましい。次いで、前記負極活物質層20を囲むように電解質層30を形成する。電解質層30を形成する方法も特に限定されないが、線型であるケーブル型二次電池の特性上、圧出コーティングする方法を使用することが製造しやすい。前記コーティングされた電解質層30の表面に正極活物質層40をコーティングして形成する。負極活物質層20のコーティング方法を正極活物質層40のコーティングにも同様に適用し得る。その後、前記正極活物質層40の外面にワイヤ状の正極集電体50を巻く。巻く方法は特に限定されないが、巻回機を応用して正極活物質層40の外面にワイヤ状の集電体50を巻き得る。最後に、前記ワイヤ状の集電体50の外面に保護被覆60を形成する。前記保護被覆60は、絶縁体であって、空気中の水分及び外部衝撃から電極を保護するために最外面に形成する。保護被覆60としては通常の高分子樹脂が使用でき、一例として、PVC、HDPEまたはエポキシ樹脂が使用できる。他の一実施例として、内部電極が正極であり外部電極が負極であるケーブル型二次電池は、所定形状の水平断面を有し、長手方向に伸びる内部集電体10、前記内部集電体を囲んで形成された正極活物質層20、前記正極活物質層を囲んで充填した、イオンの通路である電解質層30、及び前記電解質層を囲んで形成された負極活物質層40を備える電極組立体と、前記電極組立体の外面に巻回されたワイヤ状の外部集電体50とを備える。以下、また他の可能な実施例を図2及び図3を参照しながら説明する。図2を参照すれば、一実施例によるケーブル型二次電池は、所定形状の水平断面を有し、長手方向に伸びる内部集電体10と、前記内部集電体を囲んで形成された負極活物質層20とを備える2以上の負極が平行に配置された内部電極、前記内部電極を囲んで充填した、イオンの通路である電解質層30、及び前記電解質層を囲んで形成された正極活物質層40を備える電極組立体と、前記電極組立体の外面に巻回されたワイヤ状の外部集電体50とを備える。また他の一実施例として、内部電極が正極であり外部電極が負極であるケーブル型二次電池は、所定形状の水平断面を有し、長手方向に伸びる内部集電体10と、前記内部集電体を囲んで形成された正極活物質層20とを備える2以上の正極が平行に配置された内部電極、前記内部電極を囲んで充填した、イオンの通路である電解質層30、及び前記電解質層を囲んで形成された負極活物質層40を備える電極組立体と、前記電極組立体の外面に巻回されたワイヤ状の外部集電体50とを備える。図3を参照すれば、一実施例によるケーブル型二次電池は、所定形状の水平断面を有し、長手方向に伸びる内部集電体10と、前記内部集電体を囲んで形成された負極活物質層20と、前記負極活物質層を囲んで形成されたイオンの通路である電解質層30とを備える2以上の負極が平行に配置された内部電極、及び前記電解質層を囲んで形成された正極活物質層40を備える電極組立体と、前記電極組立体の外面に巻回されたワイヤ状の外部集電体50とを備える。また他の一実施例として、内部電極が正極であり外部電極が負極であるケーブル型二次電池は、所定形状の水平断面を有し、長手方向に伸びる内部集電体10と、前記内部集電体を囲んで形成された正極活物質層20と、前記正極活物質層を囲んで形成されたイオンの通路である電解質層30とを備える2以上の正極が平行に配置された内部電極、及び前記電解質層を囲んで形成された負極活物質層40を備える電極組立体と、前記電極組立体の外面に巻回されたワイヤ状の外部集電体50とを備える。